СЫРЬЕВАЯ СМЕСЬ ДЛЯ ПОЛУЧЕНИЯ ИСКУССТВЕННОЙ ПОРОДЫ
RAW MATERIAL MIXTURE FOR OBTAINING ARTIFICIAL ROCK

Изобретение относится к промышленности строительных материалов.
Известна сырьевая смесь для получения искусственной породы, включающая, мас.%: цемент (портландцемент) 25-30; мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углерода (карбид кремния) 0,1-0,6; фтор-силикаты 6; сульфиды железа и меди 0,4-0,8; щавелевая кислота 0,3-0,5; вода 10-23 [1].
Задача изобретения состоит в повышении прочности искусственной породы, получаемой из сырьевой смеси.
Технический результат достигается тем, что сырьевая смесь для получения искусственной породы, включающая портландцемент, песок на основе карбоната кальция, воду, дополнительно содержит волокнистую металлокерамику и технический лигносульфонат ЛСТ при следующем соотношении компонентов, мас.%: портландцемент 26-30; кварцевый песок 47,3-55,85; вода 16-20; волокнистая металлокерамика 2,0-2,5; технический лигносульфонат ЛСТ 0,15-0,2.
Волокнистая металлокерамика - металлокерамический материал, состоящий из кусочков тонкого металлического волокна в виде проволоки диаметром не более 50-70 мкм и длиной 3-10 мм.
Составы сырьевой смеси для получения искусственной породы приведены в таблице.
Компоненты
Состав, мас.%
1
2
Портландцемент (М 500)
26
30
Мелкий кварцевый песок
55,85
47,3
Вода
16
20
Волокнистая металлокерамика
2
2,5
Технический лигносульфонат ЛСТ
0,15
0,2
Подготавливают, дозируют и смешивают сырьевые компоненты. Приготовленной смесью заполняют металлические формы, выдерживают смесь в формах до затвердевания при температуре 20-25°C, а затем изделия извлекают из форм. Прочность при сжатии искусственной породы, полученной из сырьевой смеси, в возрасте 28 сут. составит ~12 МПа.
Источник информации
1. Патент ПНР №268011, C04B, 1990.